(57)【特許請求の範囲】
【請求項１】
強磁性金属ナノワイヤーおよび高分子化合物を含む強磁性金属ナノワイヤー分散液であって、
前記強磁性金属ナノワイヤーの表面に前記高分子化合物の層を有し、
前記高分子化合物層の平均厚みは１０ｎｍ未満であり、
前記強磁性金属ナノワイヤーがニッケルナノワイヤーである、強磁性金属ナノワイヤー分散液。
【請求項２】
前記高分子化合物層の表面から深さ１０ｎｍまでにおいて強磁性金属が存在する、請求項１に記載の分散液。
【請求項３】
水、有機溶媒およびこれらの混合物からなる群から選択される分散媒をさらに含む、請求項１または２に記載の強磁性金属ナノワイヤー分散液。
【請求項４】
分散媒が還元性を示す溶媒または酸化防止剤を含む溶媒である、請求項３に記載の強磁性金属ナノワイヤー分散液。
【請求項５】
高分子化合物の溶液中で強磁性金属イオンを還元し、強磁性金属ナノワイヤーを作製する工程を含む、請求項１〜４のいずれかに記載の強磁性金属ナノワイヤー分散液の製造方法。
【請求項６】
強磁性金属ナノワイヤーを還元処理する工程をさらに含む、請求項５に記載の強磁性金属ナノワイヤー分散液の製造方法。
【請求項７】
強磁性金属ナノワイヤーを、水、有機溶媒およびこれらの混合物からなる群から選択される分散媒へ分散させる工程をさらに含む、請求項５または６に記載の強磁性金属ナノワイヤー分散液の製造方法。
【請求項８】
分散媒が還元性を示す溶媒または酸化防止剤を含む溶媒である、請求項７に記載の強磁性金属ナノワイヤー分散液の製造方法。
【請求項９】
請求項１〜４のいずれかに記載の強磁性金属ナノワイヤー分散液から形成されることを特徴とする導電膜。
【請求項１０】
基板上に請求項９に記載の導電膜を形成させたことを特徴とする積層体。
【発明の詳細な説明】
【技術分野】
【０００１】
本発明は、強磁性金属ナノワイヤー分散液およびその製造方法に関するものである。
【背景技術】
【０００２】
近年、太陽電池の市場拡大、およびスマートフォンおよびタブレット端末等の急速な普及によるタッチパネルの需要拡大に伴い、透明電極として透明導電膜が広く用いられている。透明導電膜については、軽量化や薄膜化、フレキシブル化の観点から、透明導電フィルムが多く用いられるようになっており、現在はそのほとんどが、酸化インジウムスズを導電層として用いるＩＴＯフィルムである。【０００３】
しかしながら、ＩＴＯフィルムでは長波長領域の光線透過率が低いことに起因する色調の課題があり、またＩＴＯは半導体であるため高導電化に限界があること、導電層がセラミックであることから折り曲げ性に問題点があった。このため、より高透過率かつ高導電性を有するフレキシブルフィルムの要求があった。【０００４】
そこで、現在、次世代の透明導電フィルムとして、カーボンナノチューブ、メッシュ構造を構成する金属細線、銀ナノワイヤー等の金属ナノ材料を用いた透明導電フィルムが種々提案されている（特許文献１〜３）。【０００５】
カーボンナノチューブを用いた場合、導電性フィラーとなるカーボンナノチューブの導電性が金属材料より劣ることから透明導電フィルムとしての性能を満足させるものではなかった。また金属メッシュ構造からなる透明導電フィルムは導電性が高いものの、金属細線が目視できてしまうなどの問題点があった。金属ナノワイヤーを用いた透明導電フィルムが導電性と透明性を両立させることが可能である。【０００６】
透明導電フィルムに用いられる金属ナノワイヤーとしては、導電性の観点から銀が広く用いられている。しかしながら、銀は導電性が高いものの、イオンマイグレーションを非常に起こしやすい金属材料であることから、フィルム基材や配線間の絶縁性に悪影響を及ぼした。またナノワイヤーのようなナノ構造体では、微小な形状変化でも、電気特性の顕著な変化を及ぼす。そのため、銀ナノワイヤーを導電材とする透明導電フィルムではデバイス等の信頼性低下につながるという問題点があった。【０００７】
そこで、銀ナノワイヤー表面をめっき等により他金属材料で被覆することによりイオンマイグレーション耐性を付与し、安定性を向上させる方法が提案されている（特許文献４〜５）。しかしながらこれらの方法は、得られた銀ナノワイヤー表面をめっき処理や硫化処理しており、工程が煩雑になるほか、表面のみに他金属が形成されるため均一性、耐久性、導電性に問題があった。【０００８】
そのため、銀以外の金属材料からなるナノワイヤーについて、特に、安定性が高く、磁性材料としても用いることができる、ニッケルナノワイヤーおよびコバルトナノワイヤーに関する技術が提案されている（特許文献６〜８）。【０００９】
しかしながら、これらの方法では、カーボンナノチューブ内部に金属ナノワイヤーを作製するため、金属ナノワイヤーを単独で用いることができず、さらに高温での処理が必要なこと（特許文献６）、得られたナノワイヤーの長さが１０μｍ程度までと比較的短いナノワイヤーしか得られないこと（特許文献７、８）という問題点があった。【００１０】
ナノワイヤー長が長い強磁性体金属ナノワイヤーを得る方法が提案されている（特許文献９〜１０）。しかしながら、これらの方法で得られたナノワイヤーは分散液化されることを想定されていないため、ナノワイヤー長は長いもののナノワイヤー同士が複雑に絡み合い、シート状または綿状に凝集した状態となった。このため、当該方法で得られたナノワイヤーは、電池電極材料などのような構造物として使用するのに適しているが、ナノワイヤー形状を維持したまま解繊することが難しく、分散液として塗料やインクへ適用することは不可能であった。【００１１】
分散液化された強磁性体金属ナノワイヤーを得る方法が開示されている（特許文献１１）。この方法では、１００μｍ程度の長さの金属ナノワイヤーが溶媒中に分散した分散液が得られる。しかしながら、当該分散液においては、ナノワイヤーが沈殿凝集しやすく、さらに該当分散液から得られるナノワイヤー膜が導電性を有するためには、貴金属でのめっきが必須であった。またナノワイヤー作製方法がテンプレート方式のため、生産性に劣った。
【先行技術文献】
【特許文献】
【００１２】
【特許文献１】特開２０１０−２２９２８８号
【特許文献２】特開２０１２−５９４１７号
【特許文献３】特開２０１２−２１６５３５号
【特許文献４】特開２０１３−１５１７５２号
【特許文献５】特開２０１３−１５５４４０号
【特許文献６】特開２００４−２６９９８７号
【特許文献７】特開２００５−２７７１８２号
【特許文献８】特許４３７４４３９号
【特許文献９】特開２００４−１４９８７１号
【特許文献１０】特開２０１１−５８０２１号
【特許文献１１】特開２０１２−２３８５９２号
【発明の概要】
【発明が解決しようとする課題】
【００１３】
本発明は、上記課題を解決するものであって、導電性に優れた強磁性金属ナノワイヤー膜を作製できる、分散性に優れた強磁性金属ナノワイヤー分散液およびその製造方法を提供することを目的とするものである。
【課題を解決するための手段】
【００１４】
本発明の要旨は以下の通りである。
（１）強磁性金属ナノワイヤーおよび高分子化合物を含むことを特徴とする強磁性金属ナノワイヤー分散液。
（２）強磁性金属ナノワイヤーの表面に高分子化合物の層を有している、（１）に記載の分散液。
（３）水、有機溶媒およびこれらの混合物からなる群から選択される分散媒をさらに含む、（１）または（２）に記載の強磁性金属ナノワイヤー分散液。
（４）分散媒が還元性を示す溶媒または酸化防止剤を含む溶媒である、（３）に記載の強磁性金属ナノワイヤー分散液。
（５）高分子化合物の溶液中で強磁性金属イオンを還元し、強磁性金属ナノワイヤーを作製する工程を含む、（１）〜（４）のいずれかに記載の強磁性金属ナノワイヤー分散液の製造方法。
（６）強磁性金属ナノワイヤーを還元処理する工程をさらに含む、（５）に記載の強磁性金属ナノワイヤー分散液の製造方法。
（７）強磁性金属ナノワイヤーを、分散媒へ分散させる工程をさらに含む、（５）または（６）に記載の強磁性金属ナノワイヤー分散液の製造方法。
（８）分散媒が還元性を示す溶媒または酸化防止剤を含む溶媒である、（７）に記載の強磁性金属ナノワイヤー分散液の製造方法。
（９）（１）〜（４）のいずれかに記載の強磁性金属ナノワイヤー分散液から形成されることを特徴とする導電膜。
（１０）基板上に（９）に記載の導電膜を形成させたことを特徴とする積層体。
【発明の効果】
【００１５】
本発明の強磁性金属ナノワイヤー分散液は、分散性に優れており、さらに導電性に優れた強磁性金属ナノワイヤー膜を提供することがでる。また本発明の強磁性金属ナノワイヤー分散液は、優れた分散性を長期にわたって維持することができるので、分散安定性にも優れている。
【図面の簡単な説明】
【００１６】
【図１】実施例１で得られたニッケルナノワイヤー分散液の乾燥物の走査型電子顕微鏡画像である。
【図２】実施例１で得られたニッケルナノワイヤーをリンタングステン酸染色し撮影した透過型電子顕微鏡画像である。
【図３】比較例１で得られたニッケルナノワイヤーをリンタングステン酸染色し撮影した透過型電子顕微鏡画像である。
【図４】還元処理前のニッケルナノワイヤーのＸ線光電子分光法（ニッケル２ｐナローバンド）のスペクトルである。
【図５】還元処理後のニッケルナノワイヤーのＸ線光電子分光法（ニッケル２ｐナローバンド）のスペクトルである。
【図６】実施例１から得られたニッケルナノワイヤーのＸ線光電子分光法（ニッケル２ｐナローバンド）のスペクトルである。
【発明を実施するための形態】
【００１７】
［強磁性金属ナノワイヤー分散液］
本発明の強磁性金属ナノワイヤー分散液は、強磁性金属ナノワイヤー（以下、単に「ナノワイヤー」ということがある）と高分子化合物を含有し、通常は分散媒をさらに含有する。
【００１８】
ナノワイヤーを構成する強磁性金属としては、鉄、コバルト、ニッケル、ガドリニウム、およびこれらを主成分とする合金が挙げられる。中でも、ニッケルは、導電性が高いので好ましい。
【００１９】
強磁性金属ナノワイヤーの形状は特に限定されないが、ナノワイヤーは通常、例えば図１に示すように全体として略線状を有している。強磁性金属ナノワイヤーの寸法は通常、平均直径が１０〜２００ｎｍ、平均長が１〜１００μｍ程度である。本発明においては、平均直径は１０〜１５０ｎｍであることがより好ましく、平均長は５〜５０μｍであることがより好ましい。
【００２０】
得られる塗膜が良好な導電性を有しつつ、良好な光線透過率を示す観点から、強磁性金属ナノワイヤーのアスペクト比（平均長／平均径）は４０〜２００、特に４５〜１５０が好ましい。
【００２１】
本発明においてナノワイヤーは、塗膜導電性のさらなる向上の観点から、強磁性金属が酸化またはイオン化した劣化部位が少ない方が好ましい。特にナノワイヤーの表面から深さ約１０ｎｍまでにおいて、劣化部位が少なく、すなわち強磁性金属の存在が確認できることが好ましい。ナノワイヤーの表面から深さ約１０ｎｍまでにおける強磁性金属の有無は、Ｘ線光電子分光法で判断することができる。例えば、ニッケルナノワイヤーの場合、Ｘ線光電子分光法において、図５および図６に示すように、８５２．７ｅＶ付近に出る金属ニッケルのピークが検出できれば、ナノワイヤーの表面から深さ約１０ｎｍまでに金属ニッケルが存在すると言える。また、表面に劣化部位が多い場合、図４のように８５２．７ｅＶ付近に金属ニッケルのピークが確認できない。
【００２２】
ナノワイヤーの上記表面層において強磁性金属の存在が確認できる（すなわち強磁性金属が有る）とは、例えばニッケルの場合、Ｘ線光電子分光法によるスペクトルにおいて、接線の傾きが０となる部分が８５１．５〜８５３．５ｅＶに存在することを意味する。
【００２３】
本発明においてナノワイヤーは、分散性および塗膜導電性の観点から、その表面に高分子化合物の層（皮膜）を有することが好ましい。このような高分子化合物層の平均厚みとしては、１０ｎｍ未満が好ましく、さらに好ましくは７ｎｍ以下である。高分子化合物の層が１０ｎｍ未満であれば、成膜後のナノワイヤー膜における表面抵抗率への影響を抑え、ナノワイヤーの分散性を担保できる。また、高分子化合物層の平均厚みは通常、１ｎｍ程度以上である。高分子化合物層は、熱分解ＧＣ／ＭＳ（ガスクロマトグラフィー質量分析法）により、高分子化合物層の有無と種類について、確認可能である。高分子化合物層は、染色処理を施し、透過型電子顕微鏡で観察することで、図２のようにその存在および厚みを確認することが可能である。高分子化合物層を有していない場合、染色処理を施しても、図３に示すように高分子化合物層は確認できない。ナノワイヤーが表面に高分子化合物層を有する場合、当該層表面から深さ１０ｎｍまでにおいて、強磁性金属の存在が確認できることが好ましい。ナノワイヤーが表面に高分子化合物層を有する場合、ナノワイヤーの高分子化合物層の表面から深さ約１０ｎｍまでにおいて、強磁性金属の存在が確認できることが好ましい。
【００２４】
高分子化合物層を構成する高分子化合物は、特に限定されるものではないが、後述する分散媒との組み合わせが重要である。高分子化合物は、分散媒に対して溶解性を有する高分子を用いる。高分子化合物が分散媒に対して溶解性を有するとは、分散媒に溶解可能という意味であり、２５℃の分散媒１００質量部に対して少なくとも０．１質量部の高分子化合物が溶解できればよい。高分子化合物がたとえ分散媒に対して溶解性を有していても、ナノワイヤー表面に一旦、層を形成した高分子化合物は、分散液中、分散媒に溶出することなく、ナノワイヤー表面に残存する。
【００２５】
例えば、水溶媒に強磁性金属ナノワイヤーを分散させる場合、カルボキシルメチルセルロールナトリウム塩、ポリアクリル酸、ポリアクリル酸ナトリウム、ポリビニルアルコール、ポリエチレングリコール、メチルセルロース、ヒドロキシエチルセルロース、ポリアクリルアミド、ポリビニルピロリドンなどの水溶性の高分子化合物が好ましい。
【００２６】
また例えば、エタノールなどの極性を有する有機溶媒に強磁性金属ナノワイヤーを分散させる場合は、ポリビニルアルコール、ポリエチレングリコール、メチルセルロース、ポリビニルピロリドンなどのアルコールに溶解性を示す高分子化合物が好ましい。
【００２７】
このような高分子化合物の中で、ポリビニルピロリドンは、溶解性を示す溶媒種が多いため、さらに好ましい。
【００２８】
高分子化合物の分子量は、後述する反応溶液のＢ型粘度計による粘度が規定の範囲内になるような分子量であればよい。
【００２９】
本発明において分散媒は、特に限定されない。分散媒は通常、水、有機溶媒およびこれらの混合物であってよい。有機溶媒としては、例えば、メタノール、エタノール、イソプロピルアルコール、ノルマルプロピルアルコール、ブタノール、ペンタノール、ヘキサノールなどのモノアルコール（特に飽和脂肪族モノアルコール）；エチレングリコール、プロピレングリコールなどのポリオール（特に飽和脂肪族ポリオール）；アセトニトリルなどのニトリル化合物；酢酸エチル、酢酸ブチルなどのエステル化合物が挙げられる。分散性および塗膜導電性のさらなる向上の観点から、分散媒は、水、飽和脂肪族モノアルコール、飽和脂肪族ポリオール、およびこれらの混合物が好ましい。低沸点、臭気および安全性の観点からは、イソプロピルアルコール、ノルマルプロピルアルコールなどが好ましい。
【００３０】
分散媒は還元性を示す溶媒または酸化防止剤を含む溶媒であることが好ましい。分散液の保管中に起こるナノワイヤー表面の酸化やイオン化がより一層、防止され、ナノワイヤー表面層に強磁性金属が含まれやすくなるためである。その結果として、塗膜導電性がより一層向上する。
【００３１】
還元性を示す溶媒は、加熱により還元性を示す溶媒および室温（２５℃）でも還元性を示す溶媒である。そのような還元性を示す溶媒としては、上記した分散媒のうち、例えば、エチレングリコール、プロピレングリコールなどのポリオール、特に飽和脂肪族ポリオールが挙げられる。
【００３２】
酸化防止剤を含む溶媒は、酸化防止剤および溶媒を含むものである。酸化防止剤は分散液の分野で酸化防止作用のある化合物として使用されているものであれば特に限定されず、例えば、後述する金属イオン還元処理工程で使用される還元剤と同様のものが使用される。好ましい酸化防止剤として、ヒドロキシルアミン類（特にジエチルヒドロキシルアミン）、ヒドラジン、ヒドラジン一水和物、シュウ酸、ギ酸などが使用される。このような酸化防止剤が添加される溶媒としては、上記した分散媒のうち、当該酸化防止剤を溶解し得る溶媒であれば特に限定されない。そのような溶媒として、例えば、水、上記モノアルコール（特に飽和脂肪族モノアルコール）、上記ニトリル化合物、上記エステル化合物、およびこれらの混合物などが挙げられる。
【００３３】
分散液中での酸化防止剤の濃度は、ナノワイヤー表面の酸化が抑制される限り特に限定されない。当該濃度は、酸化防止剤の種類によって異なるため、一概に規定できるものではないが、通常は、当該分散液の全量に対して、０．０１〜１０質量％程度である。具体的には、例えば、酸化防止剤がヒドラジン一水和物であれば、その濃度は０．０５〜２質量％が好ましい。また例えば、酸化防止剤がヒドロキシルアミン類（特にジエチルヒドロキシルアミン）であれば、その濃度は０．１〜５質量％が好ましい。また例えば、酸化防止剤がギ酸であれば、その濃度は０．０１〜１０質量％が好ましい。また例えば、酸化防止剤がシュウ酸であれば、その濃度は０．０１〜０．１質量％が好ましい。
【００３４】
分散液中でのナノワイヤーの濃度は、特に限定されず、各種成膜方法および各用途に適した濃度に調整することができる。例えば、湿式成膜をおこなう場合、当該ナノワイヤー濃度は、当該分散液の全量に対して、通常、０．１〜５質量％であり、０．１〜２．０質量％とすることが好ましい。
【００３５】
本発明のナノワイヤー分散液には、本発明の効果を損なわない範囲において、成膜性およびその改善のため、バインダー樹脂、濡れ剤、レベリング剤などの添加剤を含有させることができる。
【００３６】
バインダー樹脂を含有させることにより、塗工後の金属ナノワイヤーと基材との密着性を保持することができる。バインダー樹脂は、分散媒に溶解するものであっても、溶解することなく分散するものであってもよい。好ましくは分散媒に溶解するバインダー樹脂を用いる。
【００３７】
バインダー樹脂の具体例として、例えば、ポリメチルメタクリレート、ポリアクリレート、ポリアクリロニトリル等のポリアクリロイル化合物；ポリビニルアルコール；ポリエチレンテレフタレート、ポリエチレンナフタレート等のポリエステル；ポリカーボネート；エポキシ；ポリプロピレン、ポリメチルペンタン等の脂肪族ポリオレフィン；ポリノルボルネン等の脂環式オレフィン；ニトロセルロース等のセルロース類；シリコーン樹脂；ポリアセテート；ポリ塩化ビニル、塩素化ポリエチレン、塩素化ポリプロピレン等の含塩素ポリマー；ポリフルオロビニリデン、ポリテトラフルオロエチレン、ポリヘキサフルオロプロピレン、フルオロオレフィン−ヒドロカーボンオレフィン共重合ポリマー等の含フッ素ポリマー等が挙げられる。バインダー樹脂の含有量は、本発明の効果を損なわない範囲で適宜選択される。バインダー樹脂の含有量は、塗膜導電性のさらなる向上の観点から、ナノワイヤーとバインダー樹脂の質量比として１：０．０１〜１：１０が好ましい。
【００３８】
［強磁性金属ナノワイヤー分散液の製造方法］
本発明の強磁性金属ナノワイヤー分散液は、例えば、以下の方法により製造することができる。まず、強磁性金属ナノワイヤーを作製する。強磁性金属ナノワイヤーの作製方法としては、特に限定されない。好ましくは、以下に示す金属イオン還元処理工程を行い、強磁性金属ナノワイヤーを作製する。
【００３９】
・金属イオン還元処理工程
本工程では、高分子化合物の溶液中で強磁性金属イオンを還元し、強磁性金属ナノワイヤーを作製する。本工程で使用される高分子化合物は、ナノワイヤーが表面に有し得る高分子化合物層を構成する上記高分子化合物と同様のものが使用される。高分子化合物を含む状態で強磁性金属ナノワイヤーを作製することにより、高分子化合物がテンプレート的に作用し、作製時のナノワイヤーの凝集および融着を抑制する。さらに、強磁性金属ナノワイヤーに高分子化合物層を好適に形成できる。その結果、ナノワイヤーの絡み合いを防ぎ、ナノワイヤーの分散性低下を抑制することができる。以下に、本工程の詳細を示す。
【００４０】
強磁性金属イオンを還元するためには、強磁性金属の塩を溶媒に溶解させることが好ましい。本工程で使用される強磁性金属は、ナノワイヤーを構成する上記強磁性金属と同様の金属が使用される。強磁性金属塩としては、使用する溶媒に可溶であり、還元可能な状態で強磁性金属イオンを供給できるものであればよい。例えば、強磁性金属の塩化物、硫酸塩、硝酸塩、酢酸塩などが挙げられる。これらの塩は、水和物でも、無水物でもよい。
【００４１】
強磁性金属イオンの濃度は、ナノワイヤーが作製され得る限り、特に限定されない。強磁性金属イオンの濃度は、反応溶液全量に対して例えば、５０μｍｏｌ／ｇ以下が好ましく、さらに２５μｍｏｌ／ｇ以下が好ましい。強磁性金属イオンの濃度を、５０μｍｏｌ／ｇ以下にすることにより、作製時における高分子化合物のテンプレート的作用を効果的に得ることができる。強磁性金属イオンの濃度の下限値は特に限定されないが、当該濃度は通常、１μｍｏｌ／ｇ以上、特に１０μｍｏｌ／ｇ以上である。
【００４２】
強磁性金属イオンを還元するために使用する還元剤は特に限定されない。例えば、ヒドラジン、ヒドラジン一水和物、塩化第一鉄、次亜リン酸、水素化ホウ素塩、アミノボラン類、水素化アルミニウムリチウム、亜硫酸塩、ヒドロキシルアミン類（例えば、ジエチルヒドロキシルアミン）、亜鉛アマルガム、水素化ジイソブチルアルミニウム、ヨウ化水素酸、アスコルビン酸、シュウ酸、ギ酸などが挙げられる。これらの中で、還元効率、安全性、除去性、還元後の強磁性金属の特性維持などから、ヒドラジン一水和物が好ましい。
【００４３】
本工程における還元剤の濃度は、ナノワイヤーが作製され得る限り、特に限定されない。還元剤の濃度は、反応溶液全量に対して、好ましくは０．５〜５．０質量％程度であり、この濃度で好適に強磁性金属イオンを還元することが可能である。
【００４４】
還元反応は、異方性を有する線状にナノワイヤーを成長させるために、外圧をかけるのが好ましい。外圧としては、撹拌などによる液体の流れ、重力、磁力などが挙げられる。これらの中で、制御のしやすさから、磁力をかけて、還元反応を行うのが好ましい。磁力としては、反応溶液中心に５０〜２００ｍＴ程度の磁束密度がかかれば、磁場方向に沿って、ナノワイヤーを好適に得ることが可能である。
【００４５】
還元反応の溶媒としては、水、極性を有する有機溶媒またはこれらの混合物などを用いることができる。極性を有する有機溶媒とは、例えば、メタノール、エタノール、イソプロピルアルコール、ノルマルプロピルアルコール、ブタノール、ペンタノール、ヘキサノール、エチレングリコール、プロピレングリコールなどが挙げられる。これらの中で、強磁性金属塩および高分子化合物の溶解性、沸点、粘度等の観点から、有機溶媒、特にエチレングリコールがさらに好ましい。
【００４６】
還元反応において、錯化剤の添加を行うこともできる。錯化剤の添加は、強磁性金属イオンと錯形成を行うことで、強磁性金属イオンの供給速度を制御し、ナノワイヤーの形成を容易にするために行う。
【００４７】
錯化剤としては、特に限定されないが、使用する強磁性金属イオンとの錯形成定数が高い方が好ましい。例えば、クエン酸、エチレンジアミン四酢酸、ヒドロキシエチルエチレンジアミン三酢酸、ジエチレントリアミン五酢酸、トリエチレンテトラミン六酢酸、ニトリロ三酢酸、ヒドロキシエチルイミノ二酢酸、ヒドロキシイミノジコハク酸、アミノトリメチレンホスホン酸、ヒドロキシエタンホスホン酸酒石酸、コハク酸、アジピン酸、マレイン酸などが挙げられる。これらは、ナトリウムなどと塩を形成していてもよい。錯化剤を用いる場合、その濃度は、０．１ｎｍｏｌ／ｇ以上とすることが好ましい。
【００４８】
還元反応において、核形成剤となる貴金属塩を添加するのが好ましい。貴金属塩とは、金、銀、白金、パラジウム、ロジウム、イリジウム、ルテニウム、オスミウムのいずれかから成る金属塩である。貴金属塩は還元性が高く、ナノ粒子として液相還元され易い。そのため、貴金属塩を反応溶液に添加することにより、数ｎｍサイズのナノ粒子核が生成し、そのナノ粒子核を足場とし、強磁性金属ナノワイヤーの形成を容易にする。貴金属塩としては、塩化白金酸、塩化金酸、塩化パラジウムなどが挙げられる。これらの中で、塩化白金酸は液相還元により、より微細なナノ粒子が均一に生成するため、好ましい。
【００４９】
貴金属塩の濃度としては、特に限定されない。上記のように、貴金属塩から生成するナノ粒子核がナノワイヤーの形成の足場となるため、その濃度が高いほど、ナノワイヤーの径が細くなり、濃度が低いほど、ナノワイヤーの径は太くなる。通常、その濃度は０．００１〜５μｍｏｌ／ｇ程度とすることが好ましい。
【００５０】
還元反応溶液のｐＨおよび温度は、還元剤が強磁性金属イオンを還元できるｐＨ、温度に設定すればよい。一般的に、温度が高い、あるいはｐＨが高いほど、還元剤の還元力は高くなるため、高温、高ｐＨが好ましいが、溶媒、還元剤、強磁性金属塩の種類により、適応可能な範囲がある。例えば、エチレングリコール中または水溶媒中でヒドラジン一水和物を使い還元反応を行う場合、その温度は７０℃から１００℃、ｐＨは１０から１２とすることが好ましい。
【００５１】
還元反応の還元時間は、上記寸法のナノワイヤーが作製され得る限り特に限定されず、例えば１０分〜５時間である。
【００５２】
還元反応において、反応溶液は上記の高分子化合物を含むことが好ましい。高分子化合物の濃度は、高分子化合物の構造、分子量などにより、その適域が異なるが、反応温度における反応溶液のＢ型粘度計による粘度が２０ｍＰａ・ｓ〜５００ｍＰａ・ｓ、特に４０ｍＰａ・ｓ〜４００ｍＰａ・ｓとなるような濃度とすることが好ましい。これにより、好適な高分子化合物層を有した強磁性金属ナノワイヤーを作製することができ、ナノワイヤーの凝集および融着を抑制できる。
【００５３】
本工程においては、強磁性金属ナノワイヤーを作製した後、還元剤や副生物の除去を目的とした精製を行うことができる。この時、強磁性金属ナノワイヤーの表面に高分子化合物層を有していると、ナノワイヤーの絡み合いおよび凝集を抑制することができる。精製方法としては、一般的な方法である、ろ過、遠心分離以外にも、限外ろ過膜に入れた強磁性金属ナノワイヤー分散液を溶媒に浸漬する方法、および磁石を使用し強磁性金属ナノワイヤーを回収する方法が挙げられる。また、これらの精製処理を実施しても、ナノワイヤー表面の高分子化合物層は剥がれ落ちない。
【００５４】
本発明においては、強磁性ナノワイヤーを、分散処理の前に、還元処理することが好ましい。詳しくは塗膜導電性のさらなる向上の観点から、金属イオン還元処理工程の後、分散媒への分散処理工程の前に、強磁性金属ナノワイヤーを、以下に示すナノワイヤー還元処理工程に供することが好ましい。
【００５５】
・ナノワイヤー還元処理工程
本工程では、強磁性金属ナノワイヤーを還元処理する。この還元処理により、ナノワイヤーの作製および精製中に起こる表面の酸化やイオン化による劣化部位をより一層十分に除去することができ、ナノワイヤー表面層に強磁性金属が含まれやすくなる。
【００５６】
本工程の還元処理としては、強磁性金属ナノワイヤーの還元処理が達成される限り特に限定されない。例えば、還元性を示す溶媒中または還元剤を含む溶媒中、強磁性金属ナノワイヤーを加熱する。このような還元処理を実施しても、ナノワイヤー表面の高分子化合物層は剥がれ落ちない。
【００５７】
本工程で使用される還元性を示す溶媒または還元剤を含む溶媒はそれぞれ、強磁性金属ナノワイヤー分散液の説明で記載した同様の、還元性を示す溶媒または酸化防止剤を含む溶媒が使用される。
【００５８】
本工程における還元性を示す溶媒について、好ましい溶媒は、エチレングリコール、プロピレングリコールなどのポリオール、特に飽和脂肪族ポリオールである。
【００５９】
本工程における還元剤を含む溶媒について、好ましい還元剤として、ヒドロキシルアミン類、ヒドラジン、ヒドラジン一水和物、シュウ酸、ギ酸などが使用される。このような還元剤が添加される溶媒としては、当該還元剤を溶解し得る溶媒であれば特に限定されない。好ましい溶媒として、水、上記モノアルコール（特に飽和脂肪族モノアルコール）が使用される。
【００６０】
還元剤を含む溶媒中での還元剤の濃度は、ナノワイヤー表面の還元が達成される限り特に限定されない。当該濃度は、反応溶液全量に対して、通常０．０１〜１０質量％であり、好ましくは０．０５〜５質量％である。
【００６１】
反応溶液中でのナノワイヤー濃度は、ナノワイヤー表面の還元が達成される限り特に限定されない。当該濃度は、反応溶液全量に対して、通常０．０１〜１０質量％であり、好ましくは０．１〜５．０質量％である。
【００６２】
本工程における加熱温度および加熱時間は、ナノワイヤー表面の還元が達成される限り特に限定されない。当該加熱温度は通常、７０〜２００℃である。当該加熱時間は通常、１〜５時間である。
【００６３】
本工程においては、強磁性金属ナノワイヤーを還元処理した後、還元剤や副生物の除去を目的とした精製を行うことができる。精製方法は、金属イオン還元処理工程の説明で記載した同様の精製方法が使用される。
【００６４】
本発明においては通常、金属イオン還元処理工程で回収および単離されたナノワイヤーまたはナノワイヤー還元処理工程で回収および単離されたナノワイヤーを、以下に示す分散処理工程に供する。上記各工程でナノワイヤーを回収および単離しない場合は、必ずしも分散処理工程を行う必要はなく、上記各工程で得られたナノワイヤーを含む分散液をそのまま本発明のナノワイヤー分散液として使用することができる。
【００６５】
・分散処理工程
本工程では、強磁性金属ナノワイヤーを分散媒へ分散させる。これにより、本発明の強磁性金属ナノワイヤー分散液を得る。本工程は通常、非加熱の状態、例えば室温（２５℃）で行う。分散媒は、強磁性金属ナノワイヤー分散液の説明で記載した同様の分散媒が使用される。ナノワイヤーの配合量は、強磁性金属ナノワイヤー分散液の説明で記載したナノワイヤー分散液中のナノワイヤー濃度が達成されるような量であればよい。
【００６６】
本発明の強磁性金属ナノワイヤー分散液に、上記した添加剤を含有させる場合、添加剤は、分散媒に予め含有させればよい。
【００６７】
・特定の実施態様
本発明の強磁性金属ナノワイヤー分散液は通常、少なくとも金属イオン還元処理工程および分散処理工程を行うことにより、得ることができる。
【００６８】
本発明の強磁性金属ナノワイヤー分散液を、以下の好ましい実施態様ＡまたはＢに係る工程を経て得ることにより、ナノワイヤー表面層において強磁性金属が確認できるようになり、塗膜導電性がより一層向上する。
【００６９】
好ましい実施態様Ａ：
（ｉ）金属イオン還元処理工程；および
（ｉｉ）分散処理工程（当該工程中、分散媒として還元性を示す溶媒または酸化防止剤を含む溶媒を使用する）。
【００７０】
好ましい実施態様Ｂ：
（ｉ）金属イオン還元処理工程； 
（ｉｉ）ナノワイヤー還元処理工程；および
（ｉｉｉ）分散処理工程（当該工程中、分散媒として還元性を示す溶媒および酸化防止剤を含む溶媒以外の溶媒を使用する）。
【００７１】
本発明の強磁性金属ナノワイヤー分散液を、以下の最も好ましい実施態様に係る工程を経て得ることにより、ナノワイヤー表面層において強磁性金属が確認できるようになり、塗膜導電性が最も向上する。
【００７２】
最も好ましい実施態様：
（ｉ）金属イオン還元処理工程； 
（ｉｉ）ナノワイヤー還元処理工程；および
（ｉｉｉ）分散処理工程（当該工程中、分散媒として還元性を示す溶媒または酸化防止剤を含む溶媒を使用する）。
【００７３】
［使用方法および用途］
本発明のナノワイヤー分散液は、基材に塗布し、乾燥することにより、膜、配線などを形成し、積層体を得ることができる。基材としては、例えば、ガラス基板、ポリエチレンテレフタレートフィルム、ポリカーボネートフィルム、シクロオレフィンフィルム、ポリイミドフィルム、ポリアミドフィルム、セラミックシート、金属板などが挙げられる。
【００７４】
塗布方法は特に限定されないが、例えば、ワイヤーバーコーター塗布法、フィルムアプリケーター塗布法、スプレー塗布法、グラビアロールコーティング法、スクリーン印刷法、リバースロールコーティング法、リップコーティング法、エアナイフコーティング法、カーテンフローコーティング法、浸漬コーティング法、ダイコート法、スプレー法、凸版印刷法、凹版印刷法、インクジェット法が挙げられる。
【００７５】
本発明の強磁性金属ナノワイヤー分散液は、ワイヤー分散状態が良好であるため塗工後の基材上で金属ナノワイヤーが凝集なく成膜される。このため良好な導電性を示す塗膜を形成することができる。さらに、ナノワイヤーのアスペクト比を前記範囲内とすることにより、より良好な導電性を示しながら高い光線透過率を示す塗膜を形成することができる。
【００７６】
本発明のナノワイヤー分散液は塗布後、導電性の向上などを目的とした後処理を施すことができる。前記後処理としては、例えば、塗膜を高分子化合物が軟化する温度以上で保持する熱処理、塗膜を１０〜３０ＭＰａ程度の圧力でプレスするナノワイヤーの圧着処理、プラズマクリーナーによる高分子化合物の除去処理が挙げられる。
【００７７】
本発明のナノワイヤー分散液は、分散安定性に優れており、湿式塗布に適した分散液である。また、分散液から得られるナノワイヤー膜は、導電性に優れており、８０％以上の高い光線透過率を有した状態でも導電性を発揮できる。そのため、導電膜、導電塗料のみならず、タッチパネル用電極、ディスプレイ用電極、太陽電池用電極、透明電磁波シールド、透明ヒーターなどに活用できる。また、本発明のナノワイヤー分散液は、強磁性金属ナノワイヤーが有する異方性、配向性、磁場応答性を活用することにより、ナノ磁性材料、異方性材料、磁性膜などに好適に用いることができる。
【実施例】
【００７８】
次に、本発明を実施例によって説明するが、本発明はこれらの実施例によって限定されるものではない。【００７９】
Ａ．評価方法
実施例および比較例で用いた評価方法は以下の通りである。【００８０】
（１）ナノワイヤー長の測定
試料台上で乾燥したナノワイヤーを、走査型電子顕微鏡にて撮影し、視野中のナノワイヤー長をすべて計測し、合計４００本程度のナノワイヤー長から平均長、Ｄ１０値、Ｄ９０値を算出した。４０００から６０００倍で撮影することで、１視野あたり約２００本程度のナノワイヤー長が計測可能である。【００８１】
（２）ナノワイヤー径の測定
支持膜付きグリッド上で乾燥したナノワイヤーを、透過型電子顕微鏡にて６０万倍で撮影し、１０視野中におけるナノワイヤー径の最大値、最小値、計測点の平均値を計測した。【００８２】
（３）高分子化合物層の有無および厚み
支持膜付きグリッドを使い、ナノワイヤー分散液からナノワイヤーを取り出し、５％リンタングステン酸染色を３分間施し、透過型電子顕微鏡にて６０万倍で観察することで、高分子化合物層の有無を判断した。さらに、得られた画像から高分子化合物層の厚みを５０箇所測定し、その平均値を高分子化合物層の厚みとした。【００８３】
（４）高分子化合物層の同定
ナノワイヤー分散液からナノワイヤーをろ過により回収し、加熱温度６００℃で瞬間熱分解ＧＣ／ＭＳにより、高分子化合物層の同定を行った。
高分子化合物層は、分子量の低下等の違いはあると考えられるが、基本的には添加した高分子化合物種である。【００８４】
（５）ナノワイヤー表面における強磁性金属の有無
ナノワイヤー分散液からナノワイヤーをろ過により回収し、Ｘ線光電子分光法にて確認した。例えば、ニッケルの場合、ニッケルの２ｐバンドのナロースキャンを行い、金属ニッケルのピーク有無で判断した。
Ｘ線光電子分光法にて測定可能な領域は表面から深さ１０ｎｍまでの層であり、測定にて金属のピークが確認できればナノワイヤーの当該表面層に強磁性金属が存在すると判断できる。【００８５】
（６）ナノワイヤー分散液の分散性
ナノワイヤー分散液を室温（２５℃）下で３０日間保管し、以下の基準で評価した。
Ａ：ナノワイヤーが凝集せず、良好な分散性が維持できた。
Ｂ：ナノワイヤーの凝集粒が見られたが、分散性は実用上問題なかった。
Ｃ：分散できなかった。【００８６】
（７）ナノワイヤー膜の表面抵抗率
（６）と同様の方法により保管したナノワイヤー分散液を用いた。
アプリケーターを使い、ナノワイヤー分散液を、スライドガラス上に塗布し、窒素下１００℃で１分間乾燥し、ナノワイヤー膜を得た。得られたナノワイヤー膜の表面抵抗率について、三菱化学アナリテック社製抵抗率計ＭＣＰ−Ｔ６１０を用い、ＪＩＳ  Ｋ７１９４に準拠して、１０Ｖの電圧を印加し測定した。
表面抵抗率は、ＭＣＰ−Ｔ６１０の測定可能領域を超える場合は１０８Ω／ｓｑ以上とした。１０１０Ω／ｓｑ以下の範囲が実用上問題のない範囲であり、１０８Ω／ｓｑ以下の範囲が好ましい範囲であり、１０６Ω／ｓｑ以下の範囲がより好ましい範囲であり、１０４Ω／ｓｑ以下の範囲がさらに好ましい範囲であり、１０３Ω／ｓｑ以下の範囲が最も好ましい範囲である。【００８７】
（８）ナノワイヤー膜の光線透過率
（７）と同様の方法によりナノワイヤー膜を作製し、スライドガラスをブランク値として、波長５５０ｎｍにおける光線透過率を測定した。
光線透過率は、７０％以上の範囲が好ましい範囲であり、８０％以上の範囲がより好ましい範囲である。【００８８】
（９）ヘイズ値
（７）と同様の方法によりナノワイヤー膜を作製し、スライドガラスをブランク値として、全光線における透過光からヘイズ値を測定した。
ヘイズ値は、３０％以下の範囲が好ましい範囲であり、２０％以下の範囲がより好ましい範囲であり、１０％以下の範囲がさらに好ましい範囲である。【００８９】
Ｂ．材料
実施例および比較例で用いた材料は以下のとおりである。【００９０】
（１）高分子化合物
・ピッツコールＫ１２０Ｌ
第一工業製薬社製ポリビニルピロリドン水溶液
・ＢＳ
第一工業製薬社製カルボキシルメチルセルロースナトリウム塩【００９１】
（２）溶媒、還元剤、酸化防止剤、強磁性金属塩、貴金属塩、錯化剤
高分子化合物以外の材料に関しては、特級あるいは一級の試薬を使用した。【００９２】
Ｃ．強磁性金属ナノワイヤーの作製方法
実施例および比較例で用いた強磁性金属ナノワイヤーの作製方法は以下の通りである。【００９３】
ナノワイヤーＮｉＡの作製方法（本発明）
エチレングリコール３５０ｇに、塩化ニッケル六水和物１．９５ｇ（８．２４ｍｍｏｌ）、クエン酸三ナトリウム二水和物０．２４５ｇ（０．８３ｍｍｏｌ）を溶解した。さらに、水酸化ナトリウム１．６０ｇ、ピッツコールＫ１２０Ｌの乾燥物１５．０ｇ、０．０５４Ｍの塩化白金酸水溶液４．６０ｇを順に溶解し、その後、全量で３７５ｇになるようにエチレングリコールを添加して、強磁性金属イオン溶液を作製した。
一方、エチレングリコール１００ｇに、水酸化ナトリウム０．５０ｇ、クエン酸三ナトリウム二水和物０．２４５ｇ（０．８３ｍｍｏｌ）を溶解した。さらに、ピッツコールＫ１２０Ｌの乾燥物５．０ｇ、ヒドラジン一水和物６．２５ｇを順に溶解し、その後、全量で１２５ｇになるようにエチレングリコールを添加して、還元剤溶液を作製した。
強磁性金属イオン溶液と還元剤溶液をいずれも９０〜９５℃に加熱した後、温度を維持したまま混合し、反応溶液の中心に１５０ｍＴの磁場を印加し、１時間３０分間静置して還元反応を行った（金属イン還元処理工程：還元処理Ａ）。溶液中のニッケルイオンの濃度は１７μｍｏｌ／ｇ、高分子化合物の濃度は４％、白金イオンの濃度は０．５μｍｏｌ／ｇ、クエン酸三ナトリウム二水和物の濃度は３．３ｎｍｏｌ／ｇ、ｐＨは１１、反応温度におけるＢ型粘度計での粘度が２４０ｍＰａ・ｓであった。
得られた反応液からナノワイヤーを精製および回収するため、反応液１００ｇをエチレングリコールで１０倍に希釈し、磁石により、ニッケルナノワイヤーを強制的に沈殿させ、上澄み液を除去する作業を繰り返し行った。作業を４回繰り返すことで、除去する上澄み液のｐＨが６．５〜７．５になったのを確認後、ニッケルナノワイヤーＮｉＡを回収および単離し、乾燥した。このナノワイヤーのＸ線光電子分光法スペクトルを図４に示す。図４の測定条件は以下の通りである。Ｘ線源：モノクロＡｌ−Ｋα、Ｘ線出力：２００Ｗ、光電子放出角度：７５°、パスエネルギー：５８．７０ｅＶ、チャージシフト補正：Ｃ１ｓピークのＣ−Ｈ結合エネルギーを２８４．８ｅＶに補正。【００９４】
ナノワイヤーＮｉＢの作製方法（本発明）
エチレングリコール３５０ｇに、塩化ニッケル六水和物１．９５ｇ（８．２４ｍｍｏｌ）、クエン酸三ナトリウム二水和物０．２４５ｇ（０．８３ｍｍｏｌ）を溶解した。さらに、水酸化ナトリウム１．６０ｇ、ピッツコールＫ１２０Ｌの乾燥物１５．０ｇ、０．０５４Ｍの塩化白金酸水溶液４．６０ｇを順に溶解し、その後、全量で３７５ｇになるようにエチレングリコールを添加して、強磁性金属イオン溶液を作製した。
一方、エチレングリコール１００ｇに、水酸化ナトリウム０．５０ｇ、クエン酸三ナトリウム二水和物０．２４５ｇ（０．８３ｍｍｏｌ）を溶解した。さらに、ピッツコールＫ１２０Ｌの乾燥物５．０ｇ、ヒドラジン一水和物６．２５ｇを順に溶解し、その後、全量で１２５ｇになるようにエチレングリコールを添加して、還元剤溶液を作製した。
強磁性金属イオン溶液と還元剤溶液をいずれも８０〜８５℃に加熱した後、温度を維持したまま混合し、反応溶液の中心に１５０ｍＴの磁場を印加し、１時間３０分間静置して還元反応を行った（金属イン還元処理工程：還元処理Ａ）。溶液中のニッケルイオンの濃度は１７μｍｏｌ／ｇ、高分子化合物の濃度は４％、白金イオンの濃度は０．５μｍｏｌ／ｇ、クエン酸三ナトリウム二水和物の濃度は３．３ｎｍｏｌ／ｇ、ｐＨは１１、反応温度におけるＢ型粘度計での粘度が３６０ｍＰａ・ｓであった。
得られた反応液は、ＮｉＡと同様に精製し、ニッケルナノワイヤーＮｉＢを回収および単離し、乾燥した。【００９５】
ナノワイヤーＮｉＣの作製方法（本発明）
エチレングリコール３５０ｇに、塩化ニッケル六水和物１．９５ｇ（８．２４ｍｍｏｌ）、クエン酸三ナトリウム二水和物０．２４５ｇ（０．８３ｍｍｏｌ）を溶解した。さらに、水酸化ナトリウム１．６０ｇ、ピッツコールＫ１２０Ｌの乾燥物１５．０ｇ、０．０５４Ｍの塩化白金酸水溶液４．６０ｇを順に溶解し、その後、全量で３７５ｇになるようにエチレングリコールを添加して、強磁性金属イオン溶液を作製した。
一方、エチレングリコール１００ｇに、水酸化ナトリウム０．５０ｇ、クエン酸三ナトリウム二水和物０．２４５ｇ（０．８３ｍｍｏｌ）を溶解した。さらに、ピッツコールＫ１２０Ｌの乾燥物５．０ｇ、ヒドラジン一水和物６．２５ｇを順に溶解し、その後、全量で１２５ｇになるようにエチレングリコールを添加して、還元剤溶液を作製した。
強磁性金属イオン溶液と還元剤溶液をいずれも８０〜８５℃に加熱した後、温度を維持したまま混合し、反応溶液の中心に１５０ｍＴの磁場を印加し、２０分間静置して還元反応を行った（金属イン還元処理工程：還元処理Ａ）。溶液中のニッケルイオンの濃度は１７μｍｏｌ／ｇ、高分子化合物の濃度は４％、白金イオンの濃度は０．５μｍｏｌ／ｇ、クエン酸三ナトリウム二水和物の濃度は３．３ｎｍｏｌ／ｇ、ｐＨは１１、反応温度におけるＢ型粘度計での粘度が３６０ｍＰａ・ｓであった。
得られた反応液は、ＮｉＡと同様に精製し、ニッケルナノワイヤーＮｉＣを回収および単離し、乾燥した。【００９６】
ナノワイヤーＮｉＤの作製方法（比較）
エチレングリコール３５０ｇに、塩化ニッケル六水和物１．９５ｇ（８．２４ｍｍｏｌ）、クエン酸三ナトリウム二水和物０．２４５ｇ（０．８３ｍｍｏｌ）を溶解した。さらに、水酸化ナトリウム１．６０ｇ、０．０５４Ｍの塩化白金酸水溶液４．６０ｇを順に溶解し、その後、全量で３７５ｇになるようにエチレングリコールを添加して、強磁性金属イオン溶液を作製した。
一方、エチレングリコール１００ｇに、水酸化ナトリウム０．５０ｇ、クエン酸三ナトリウム二水和物０．２４５ｇ（０．８３ｍｍｏｌ）を溶解した。さらに、ヒドラジン一水和物６．２５ｇを順に溶解し、その後、全量で１２５ｇになるようにエチレングリコールを添加して、還元剤溶液を作製した。
強磁性金属イオン溶液と還元剤溶液をいずれも８０〜８５℃に加熱した後、温度を維持したまま混合し、反応溶液の中心に１５０ｍＴの磁場を印加し、１時間３０分間静置して還元反応を行った（金属イン還元処理工程：還元処理Ａ）。溶液中のニッケルイオンの濃度は１７μｍｏｌ／ｇ、高分子化合物の濃度は０％、白金イオンの濃度は０．５μｍｏｌ／ｇ、クエン酸三ナトリウム二水和物の濃度は３．３ｎｍｏｌ／ｇ、ｐＨは１１、反応温度におけるＢ型粘度計での粘度が５ｍＰａ・ｓであった。
反応後のシート状に凝集した強磁性金属ナノワイヤーＮｉＤを吸引ろ過により回収および単離し、乾燥した。【００９７】
ナノワイヤーＮｉＥの作製方法（本発明）
純水５０ｇに、塩化ニッケル六水和物０．５９ｇ（２．４８ｍｍｏｌ）、クエン酸三ナトリウム二水和物０．３７ｇ（１．２６ｍｍｏｌ）を溶解した。さらに、５％水酸化ナトリウム水溶液を滴下し、ｐＨを１１．５に調整した後、ＢＳ  １ｇを溶解した。溶解後、０．０５４Ｍの塩化白金酸水溶液０．９３ｇを添加し、その後、全量で７５ｇになるように水を追加し、強磁性金属イオン溶液を作製した。
一方、純水２０ｇに、５％水酸化ナトリウム４０ｍｇ、ヒドラジン一水和物１．２５ｇを添加し還元剤溶液を作製した。その後、全量で２５ｇになるように純水を添加し、還元剤溶液を作製した。
強磁性金属イオン溶液と還元剤溶液をいずれも８０〜８５℃に加熱した後、温度を維持したまま混合し、反応溶液の中心に１５０ｍＴの磁場を印加し、１時間静置して還元反応を行った（金属イン還元処理工程：還元処理Ａ）。溶液中のニッケルイオンの濃度は２４．８μｍｏｌ／ｇ、高分子化合物の濃度は１％、白金イオンの濃度は０．５μｍｏｌ／ｇ、クエン酸三ナトリウム二水和物の濃度は１２．６ｎｍｏｌ／ｇ、ｐＨは１１．５、反応温度におけるＢ型粘度計での粘度が５０ｍＰａ・ｓであった。
得られた反応液からナノワイヤーを精製、回収するため、反応液１００ｇを純水で１０倍に希釈し、磁石により、ニッケルナノワイヤーを強制的に沈殿させ、上澄み液を除去する作業を繰り返し行った。作業を４回繰り返すことで、除去する上澄み液のｐＨが６．５〜７．５になったのを確認後、ニッケルナノワイヤーＮｉＥを回収および単離し、乾燥した。【００９８】
作製したナノワイヤーの寸法および表面状態を表１に示す。【００９９】
【表１】
0006616287.tif 000002
【０１００】
実施例１
ニッケルナノワイヤーＮｉＡ１００ｍｇとエチレングリコール２０ｇを混合し、１５０℃で３時間加熱することにより、還元処理を行った（ナノワイヤー還元処理工程：還元処理Ｂ）。還元処理Ｂにおけるナノワイヤーの反応溶液全量に対する濃度を表２に示す。加熱後、吸引ろ過にてナノワイヤーを回収した。回収したナノワイヤーのＸ線光電子分光法スペクトルを図５に示す。図５の測定条件は以下の通りである。Ｘ線源：モノクロＡｌ−Ｋα、Ｘ線出力：２００Ｗ、光電子放出角度：７５°、パスエネルギー：５８．７０ｅＶ、チャージシフト補正：Ｃ１ｓピークのＣ−Ｈ結合エネルギーを２８４．８ｅＶに補正。回収したナノワイヤーを１００ｍｇのヒドラジン一水和物を含むイソプロパノールと混合し、全量で２０ｇになるようにイソプロパノール量を調製し、ナノワイヤー分散液を得た（分散処理）。分散処理におけるナノワイヤーおよび酸化防止剤の分散液全量に対する濃度を表２に示す。この分散液を乾燥したものを撮影したのが図１および図２であり、ナノワイヤーのＸ線光電子分光法スペクトルを図６に示す。図６の測定条件は以下の通りである。Ｘ線源：モノクロＡｌ−Ｋα、Ｘ線出力：２００Ｗ、光電子放出角度：７５°、パスエネルギー：５８．７０ｅＶ、チャージシフト補正：Ｃ１ｓピークのＣ−Ｈ結合エネルギーを２８４．８ｅＶに補正。【０１０１】
実施例２〜９
表２に記載のナノワイヤーを用いたこと、および還元処理Ｂにおけるナノワイヤー濃度および分散処理におけるナノワイヤー濃度、溶媒の種類および還元剤、酸化防止剤の種類および濃度を表２に示すように変更したこと以外、実施例１と同様の方法により、ナノワイヤー分散液を得た。【０１０２】
実施例１０
ＮｉＡ１００ｍｇを１００ｍｇのヒドラジン一水和物を含むイソプロパノールと混合し、全量で２０ｇになるようにイソプロパノール量を調製し、窒素雰囲気下で３０分間撹拌することで、ナノワイヤー分散液を得た（分散処理）。分散処理におけるナノワイヤーおよび酸化防止剤の分散液全量に対する濃度を表２に示す。【０１０３】
実施例１１
ＮｉＥ１００ｍｇを２０ｍｇのシュウ酸を含む純水と混合し、全量で２０ｇになるように純水量を調製し、窒素雰囲気下で３０分間撹拌することで、ナノワイヤー分散液を得た（分散処理）。分散処理におけるナノワイヤーおよび酸化防止剤の分散液全量に対する濃度を表２に示す。【０１０４】
実施例１２
ＮｉＥ１００ｍｇを２０ｍｇのシュウ酸を含む純水と混合し、全量で２０ｇになるように純水量を調製し、窒素雰囲気下で８０℃、３０分間撹拌することで、ナノワイヤー分散液を得た（ナノワイヤー還元処理工程：還元処理Ｂ）。還元処理Ｂにおけるナノワイヤーおよび酸化防止剤の反応溶液全量に対する濃度を表２に示す。【０１０５】
実施例１３
ＮｉＡ１００ｍｇをイソプロパノールと混合し、全量で２０ｇになるようにイソプロパノール量を調製し、ナノワイヤー分散液を得た。本実施例では還元処理Ｂを行わず、分散処理において酸化防止剤は使用しなかった。【０１０６】
比較例１
ＮｉＤ１００ｍｇをイソプロパノールと混合し、全量で２０ｇになるようにイソプロパノール量を調整した。その後、超音波ホモジナイザーにて分散処理を行った。このナノワイヤーを撮影したのが図３である。【０１０７】
比較例２
ナノワイヤーＮｉＤを用いたこと以外、実施例１と同様の方法により、ナノワイヤー分散液を得た。【０１０８】
比較例３
ナノワイヤーＮｉＤを用いたこと以外、実施例１０と同様の方法により、ナノワイヤー分散液を得た。【０１０９】
比較例４
ナノワイヤーＮｉＤを用いたこと、および分散処理において酸化防止剤は使用しなかったこと以外、実施例１と同様の方法により、ナノワイヤー分散液を得た。【０１１０】
実施例および比較例で得られたナノワイヤー分散液の製造条件および評価結果を表２に示す。【０１１１】
【表２】
0006616287.tif 000003
【０１１２】
実施例１から１４の強磁性金属ナノワイヤー分散液は、いずれもナノワイヤー表面に高分子化合物層を有しており、分散性に優れていた。このようなナノワイヤー分散液から製造された塗膜は導電性および透明性に優れていた。【０１１３】
実施例１から１２において最終的に得られたナノワイヤー分散液には酸化防止剤または還元性を示す溶媒が含まれているため、分散性および塗膜導電性が特に優れていた。【０１１４】
比較例１のナノワイヤー分散液は、ナノワイヤー表面に高分子化合物層を有していないため、分散性に乏しかった。このようなナノワイヤー分散液を用いて得られた塗膜は導電性に乏しいものであった。【０１１５】
比較例２から４のナノワイヤー分散液は、ナノワイヤー表面に高分子化合物層を有していないため、ナノワイヤーの還元処理（還元処理Ｂ）および／または酸化防止剤を含む分散媒への分散処理を行っても、分散性および塗膜導電性に乏しかった。
【産業上の利用可能性】
【０１１６】
本発明の強磁性金属ナノワイヤー分散液は、導電膜および導電塗料の製造のみならず、タッチパネル用電極、ディスプレイ用電極、太陽電池用電極、透明電磁波シールド、透明ヒーターなどの製造に活用できる。また、本発明の強磁性金属ナノワイヤー分散液は、強磁性金属ナノワイヤーが有する異方性、配向性、磁場応答性を活用して、ナノ磁性材料、異方性材料、磁性膜などの製造に好適に用いることができる。
【図１】
0006616287.tif 000004
【図２】
0006616287.tif 000005
【図３】
0006616287.tif 000006
【図４】
0006616287.tif 000007
【図５】
0006616287.tif 000008
【図６】
0006616287.tif 000009